(57)【要約】【課題】シート防水構造が備える防水シートに可塑剤が揮散したことに起因する凸部が形成されたとしても、この凸部の形状に対応して優れた密着性をもって移行用シートを接合することができる移行用キット、および、前記凸部の形状に対応して優れた密着性をもって移行用シートが接合された移行シート防水構造を提供すること。【解決手段】本発明の移行シート防水構造５００は、躯体１００と、２つの配置部材５０と、配置部材５０を覆うように接合された塩化ビニル防水シート２０とを有するシート防水構造１０と、防水シート２０を被覆する移行用シート１とを備え、防水シート２０は、間隙５５を形成して配置された配置部材５０を、間隙５５を包含した状態で被覆し、劣化に伴う凸２５部を備え、移行用シート１は、第１塩ビ層１１と第２塩ビ層１２と樹脂層１３とを有し、第１塩ビ層１１は、凸部２５に対応する凹部１５を備える。【選択図】図１
2020112017.tif 000002
【特許請求の範囲】
【請求項１】
床部と壁部とを有する躯体と、前記床部と前記壁部との境界部に配置される第１配置部材および第２配置部材と、前記第１配置部材および前記第２配置部材の少なくとも１部を覆うように接合され、塩化ビニル系樹脂と可塑剤とを含有する防水シートと、を有するシート防水構造を保全または補修するために用いられる移行用キットであって、前記シート防水構造において、前記防水シートは、間隙を形成した状態で前記境界部に並んで配置された前記第１配置部材と前記第２配置部材との双方を、前記間隙を包含した状態で被覆し、前記間隙に対応した位置に劣化に伴う凸部を備えており、
当該移行用キットは、前記防水シートを被覆する移行用シートと、該移行用シートを前記防水シートに接合する接合層を形成するためのシーリング溶液とを有し、
前記移行用シートは、塩化ビニル系樹脂と可塑剤とを含有する第１塩ビ層および第２塩ビ層と、前記第１塩ビ層と前記第２塩ビ層との間に位置する塩化ビニル系樹脂とは異なる樹脂材料を主材料として含有する樹脂層とを備え、前記第１塩ビ層が前記防水シート側に位置して、前記防水シートを被覆するものであり、
前記第１塩ビ層は、前記防水シートの凸部に対応する凹部を予め備えることを特徴とする移行用キット。
【請求項２】
前記第１塩ビ層は、その可塑剤の含有量が前記第２塩ビ層の可塑剤の含有量よりも高い請求項１に記載の移行用キット。
【請求項３】
前記第１塩ビ層は、その可塑剤の含有量が塩化ビニル系樹脂１００重量部に対して２００重量部以上５００重量部以下である請求項１または２に記載の移行用キット。
【請求項４】
前記第１塩ビ層は、ゲル状をなしている請求項１ないし３のいずれか１項に記載の移行用キット。
【請求項５】
前記第１塩ビ層は、そのＪＩＳ  Ｋ  ７２１５によるデュロメーター硬さがＨＤＡ０以上ＨＤＡ５０以下である請求項１ないし４のいずれか１項に記載の移行用キット。
【請求項６】
前記樹脂層は、ポリエステル系樹脂、およびフッ素系樹脂のうちの少なくとも１種を主材料として構成される請求項１ないし５のいずれか１項に記載の移行用キット。
【請求項７】
前記樹脂層は、その溶解パラメーターが８（ｃａｌ／ｃｍ3）1/2以下または１０．５（ｃａｌ／ｃｍ3）1/2以上であり、かつ、その密度が０．９５ｇ／ｃｍ3以上の樹脂材料を主材料として構成される請求項１ないし６のいずれか１項に記載の移行用キット。
【請求項８】
前記樹脂層は、その平均厚さが５μｍ以上５０μｍ以下である請求項１ないし７のいずれか１項に記載の移行用キット。
【請求項９】
前記シーリング溶液は、塩化ビニル系樹脂と、溶媒とを含み、主として塩化ビニル系樹脂で構成される前記接合層を形成するために用いられる請求項１ないし８のいずれか１項に記載の移行用キット。
【請求項１０】
前記第２塩ビ層は、前記凸部に対応する凹部を予め備える請求項１ないし９のいずれか１項に記載の移行用キット。
【請求項１１】
床部と壁部とを有する躯体と、前記床部と前記壁部との境界部に配置される第１配置部材および第２配置部材と、前記第１配置部材および前記第２配置部材の少なくとも１部を覆うように接合され、塩化ビニル系樹脂と可塑剤とを含有する防水シートと、を有するシート防水構造と、
前記防水シートを、接合層を介して被覆する移行用シートと、を備える移行シート防水構造であって、
前記シート防水構造において、前記防水シートは、間隙を形成した状態で前記境界部に並んで配置された前記第１配置部材と前記第２配置部材との双方を、前記間隙を包含した状態で被覆し、前記間隙に対応した位置に劣化に伴う凸部を備え、
前記移行用シートは、塩化ビニル系樹脂と可塑剤とを含有する第１塩ビ層および第２塩ビ層と、前記第１塩ビ層と前記第２塩ビ層との間に位置する塩化ビニル系樹脂とは異なる樹脂材料を主材料として含有する樹脂層とを有し、前記第１塩ビ層が前記防水シート側に位置して、前記防水シートを被覆しており、
前記第１塩ビ層は、前記防水シートの凸部に対応する凹部を備えることを特徴とする移行シート防水構造。
【発明の詳細な説明】
【技術分野】
【０００１】
本発明は、躯体に防水を施すシート防水構造が備える防水シートに貼付して可塑剤を移行させる移行用キットおよび移行シート防水構造に関する。
【背景技術】
【０００２】
近年、建築物の高耐久化が求められるに伴って、多くの建築物の屋上やベランダ等において、樹脂シートを敷設施工したシート防水構造が採用されている（例えば、特許文献１参照。）。
【０００３】
このシート防水構造では、例えば、屋上の床部と、床部の外縁に沿って立設して設けられた壁部との境界部に、この境界部の形状に対応して形成された、塩化ビニル系樹脂で被覆された鋼板（金属板）を配置し、この鋼板の少なくとも一部を、塩化ビニル系樹脂と可塑剤とを含有する防水シートを用いて覆う構成となっており、これにより、屋上の境界部に対して防水が施される。
【０００４】
ここで、防水が施工される屋上等の形状は、当然、様々である。そのため、前記鋼板としては、複数の種類の形状のものが予め用意され、実際に施工される屋上等の境界部の形状に合致するものが複数選択される。そして、これら鋼板は、前記境界部にその形状に対応して、隣接するもの同士に間隙が形成されるように並べられ、この状態で防水シートにより覆われる。
【０００５】
このような構成のシート防水構造では、施工後に年月を経ると、日光や、雨水（泥水）に晒されることに起因して、防水シートから可塑剤が揮散し、その結果、防水シートの柔軟性が低下する。そのため、防水シートに応力が生じ、これにより、防水シートに亀裂が生じ、防水シートの防水性が低下するという問題があった。
【０００６】
この防水シートにおける亀裂の発生は、防水シートからの可塑剤の揮散によるため、例えば、特許文献２、３のように、防水シートに亀裂が生じるのに先立って、防水シートに、塩化ビニル系樹脂と可塑剤とを含有する移行用（保全補修用）シートを貼付することが提案されている。
【０００７】
このように移行用シートを防水シートに貼付する構成とすることで、移行用シートに含まれる可塑剤を防水シートに移行（拡散）させることができるため、防水シートの柔軟性を優れたものに回復させることができる。その結果、防水シートにおける応力の発生を解消して、防水シートにおいて亀裂が生じるのを的確に防止または抑制することができる。
【０００８】
しかしながら、上述したような構成のシート防水構造では、隣接する鋼板同士の間に間隙が形成され、防水シートが鋼板に接合されていないことに起因して、防水シートに生じた応力により、床部の反対側に突出する凸部（突出部）が発生し、この凸部において、防水シートの亀裂が認められることがある。
【０００９】
そのため、上面および下面がともに平坦面で構成される特許文献２、３に記載の移行用シートでは、防水シートの凸部が形成されている領域に対して、移行用（保全補修用）シートを優れた密着性をもって接合させることができず、この領域において、防水シートに対して十分に可塑剤を移行させることができないと言う問題があった。
【先行技術文献】
【特許文献】
【００１０】
【特許文献１】特開２００７−７０８７７号公報
【特許文献２】特開平８−２０７１５７号公報
【特許文献３】特開２０１５−１９６９４７号公報
【発明の概要】
【発明が解決しようとする課題】
【００１１】
本発明の目的は、シート防水構造が備える防水シートに可塑剤が揮散したことに起因する凸部が形成されたとしても、この凸部の形状に対応して優れた密着性をもって移行用シートを接合することができる移行用キット、および、前記凸部の形状に対応して優れた密着性をもって移行用シートが接合された移行シート防水構造を提供することにある。
【課題を解決するための手段】
【００１２】
このような目的は、下記（１）〜（１１）に記載の本発明により達成される。
（１）  床部と壁部とを有する躯体と、前記床部と前記壁部との境界部に配置される第１配置部材および第２配置部材と、前記第１配置部材および前記第２配置部材の少なくとも１部を覆うように接合され、塩化ビニル系樹脂と可塑剤とを含有する防水シートと、を有するシート防水構造を保全または補修するために用いられる移行用キットであって、前記シート防水構造において、前記防水シートは、間隙を形成した状態で前記境界部に並んで配置された前記第１配置部材と前記第２配置部材との双方を、前記間隙を包含した状態で被覆し、前記間隙に対応した位置に劣化に伴う凸部を備えており、
当該移行用キットは、前記防水シートを被覆する移行用シートと、該移行用シートを前記防水シートに接合する接合層を形成するためのシーリング溶液とを有し、
前記移行用シートは、塩化ビニル系樹脂と可塑剤とを含有する第１塩ビ層および第２塩ビ層と、前記第１塩ビ層と前記第２塩ビ層との間に位置する塩化ビニル系樹脂とは異なる樹脂材料を主材料として含有する樹脂層とを備え、前記第１塩ビ層が前記防水シート側に位置して、前記防水シートを被覆するものであり、
前記第１塩ビ層は、前記防水シートの凸部に対応する凹部を予め備えることを特徴とする移行用キット。
【００１３】
（２）  前記第１塩ビ層は、その可塑剤の含有量が前記第２塩ビ層の可塑剤の含有量よりも高い上記（１）に記載の移行用キット。
【００１４】
（３）  前記第１塩ビ層は、その可塑剤の含有量が塩化ビニル系樹脂１００重量部に対して２００重量部以上５００重量部以下である上記（１）または（２）に記載の移行用キット。
【００１５】
（４）  前記第１塩ビ層は、ゲル状をなしている上記（１）ないし（３）のいずれかに記載の移行用キット。
【００１６】
（５）  前記第１塩ビ層は、そのＪＩＳ  Ｋ  ７２１５によるデュロメーター硬さがＨＤＡ０以上ＨＤＡ５０以下である上記（１）ないし（４）のいずれかに記載の移行用キット。
【００１７】
（６）  前記樹脂層は、ポリエステル系樹脂、およびフッ素系樹脂のうちの少なくとも１種を主材料として構成される上記（１）ないし（５）のいずれかに記載の移行用キット。
【００１８】
（７）  前記樹脂層は、その溶解パラメーターが８（ｃａｌ／ｃｍ3）1/2以下または１０．５（ｃａｌ／ｃｍ3）1/2以上であり、かつ、その密度が０．９５ｇ／ｃｍ3以上の樹脂材料を主材料として構成される上記（１）ないし（６）のいずれかに記載の移行用キット。
【００１９】
（８）  前記樹脂層は、その平均厚さが５μｍ以上５０μｍ以下である上記（１）ないし（７）のいずれかに記載の移行用キット。
【００２０】
（９）  前記シーリング溶液は、塩化ビニル系樹脂と、溶媒とを含み、主として塩化ビニル系樹脂で構成される前記接合層を形成するために用いられる上記（１）ないし（８）のいずれかに記載の移行用キット。
【００２１】
（１０）  前記第２塩ビ層は、前記凸部に対応する凹部を予め備える上記（１）ないし（９）のいずれかに記載の移行用キット。
【００２２】
（１１）  床部と壁部とを有する躯体と、前記床部と前記壁部との境界部に配置される第１配置部材および第２配置部材と、前記第１配置部材および前記第２配置部材の少なくとも１部を覆うように接合され、塩化ビニル系樹脂と可塑剤とを含有する防水シートと、を有するシート防水構造と、
前記防水シートを、接合層を介して被覆する移行用シートと、を備える移行シート防水構造であって、
前記シート防水構造において、前記防水シートは、間隙を形成した状態で前記境界部に並んで配置された前記第１配置部材と前記第２配置部材との双方を、前記間隙を包含した状態で被覆し、前記間隙に対応した位置に劣化に伴う凸部を備え、
前記移行用シートは、塩化ビニル系樹脂と可塑剤とを含有する第１塩ビ層および第２塩ビ層と、前記第１塩ビ層と前記第２塩ビ層との間に位置する塩化ビニル系樹脂とは異なる樹脂材料を主材料として含有する樹脂層とを有し、前記第１塩ビ層が前記防水シート側に位置して、前記防水シートを被覆しており、
前記第１塩ビ層は、前記防水シートの凸部に対応する凹部を備えることを特徴とする移行シート防水構造。
【発明の効果】
【００２３】
本発明によれば、シート防水構造が備える防水シートに可塑剤が揮散したことに起因する凸部が形成されたとしても、この凸部の形状に対応して優れた密着性をもって移行用シートを接合することができる。
【００２４】
また、塩化ビニル系樹脂と可塑剤とを含有する移行用シートを防水シートに貼付した際に、たとえ移行用シートが日光や雨水に晒されたとしても、移行用シートから防水シートへ拡散した可塑剤が、再度、防水シートから移行用シートへ移行してしまうのを確実に抑制または防止することができる。その結果、防水シートにおける防水性の低下が的確に抑制され、耐久性が向上する。
【図面の簡単な説明】
【００２５】
【図１】躯体に施工されたシート防水構造が移行用シートにより保全補修された移行シート防水構造を部分的に取り出した部分斜視図である。
【図２】図１に示す移行シート防水構造のＡ−Ａ線断面図である。
【図３】図１に示す移行シート防水構造に適用された移行用シートの第１実施形態を示す図である。
【図４】図１に示す移行シート防水構造に適用された移行用シートの第２実施形態を示す図である。
【図５】図１に示す移行シート防水構造に適用された移行用シートの第３実施形態を示す図である。
【発明を実施するための形態】
【００２６】
以下、本発明の移行用キットおよび移行シート防水構造を添付図面に示す好適実施形態に基づいて詳細に説明する。
【００２７】
まず、本発明の移行用キットを説明するのに先立って、シート防水構造が移行用シートにより保全補修された移行シート防水構造（本発明の移行シート防水構造）について説明する。
【００２８】
＜移行シート防水構造＞
図１は、躯体に施工されたシート防水構造が移行用シートにより保全補修された移行シート防水構造を部分的に取り出した部分斜視図、図２は、図１に示す移行シート防水構造のＡ−Ａ線断面図である。なお、以下の説明では、図１、図２中の上側を「上」、下側を「下」と言う。また、図１では、説明の便宜上、シート防水構造の全体を示すことなく、躯体が備える床部と壁部との境界部付近を部分的に図示している。
【００２９】
本実施形態では、屋上やベランダのような躯体１００（構造体）に施工されたシート防水構造１０が移行用シート１により保全補修された移行シート防水構造５００を一例にして説明する。
【００３０】
躯体１００は、図１に示すように、床部１０１と、この床部１０１の外縁を取り囲むように沿って立設して設けられた壁部１０２とを有している。
【００３１】
シート防水構造１０は、この躯体１００、すなわち枠体をなす壁部１０２と、壁部１０２の底部を構成する床部１０１に対して施工されるものであり、防水シート２０と、配置部材５０とを有している。
【００３２】
配置部材５０は、床部１０１と壁部１０２との境界部１０３に沿って、複数のものが並んで配置され、この状態で、防水シート２０は、隣接する配置部材５０同士を跨ぐように覆っており、これにより、躯体１００の境界部１０３における防水性が確保される。すなわち、躯体１００の境界部１０３は、日光や雨水に晒されることで、ひび割れ等の亀裂が生じ易い位置であるが、この境界部１０３が日光や雨水に直接的に晒されることが防止されて、配置部材５０および防水シート２０が日光や雨水に晒されることになるため、躯体１００の境界部１０３における防水性が確保される。
【００３３】
配置部材５０は、前述の通り、床部１０１と壁部１０２との境界部１０３付近に配置されるものである。
【００３４】
この配置部材５０は、表面が樹脂で被覆されている金属板（鋼板）からなり、図１に示すように、底部５１と、立ち上がり面５２とを有している。
底部５１は、床部１０１を臨む平面視で、４つの辺で囲まれた長方形状をなしている。
【００３５】
また、立ち上がり面５２は、底部５１の縁部、すなわち４つの辺のうちの一方の長辺から立設しており、壁部１０２を臨む平面視で、底部５１が備える長辺と同じ長さを有する長辺を備える、４つの辺で囲まれた長方形状をなしている。
【００３６】
これら底部５１および立ち上がり面５２は、それぞれ、境界部１０３に配置する際に、床部１０１および壁部１０２に対応するように位置設定される。
【００３７】
本実施形態では、境界部１０３に沿うように、上記の構成をなす２つの配置部材５０（第１配置部材および第２配置部材）が、間隙５５を形成した状態で並んで配置されている。
【００３８】
なお、本実施形態では、同一形状をなしている２つの配置部材５０が境界部１０３に配置されているが、防水が施工される躯体１００の形状は、当然、様々であることから、配置部材５０としては、複数の種類の形状のものが予め用意され、実際に施工される躯体１００が備える境界部１０３の形状に合致するものが複数選択される。そして、これら配置部材５０は、前記境界部１０３にその形状に対応するように、間隙５５を形成した状態で並べられる。
【００３９】
また、配置部材５０は、前述の通り、表面が樹脂で被覆されている金属板で構成される。このように、樹脂で被覆することで、金属板の腐食を確実に防止することができる。
【００４０】
金属板としては、特に限定されないが、例えば、ステンレス鋼板、鉄板のような鋼板、アルミ板、銅板等が挙げられるが、鋼板であるのが好ましい。これにより、配置部材５０を優れた強度を有するものとすることができる。
【００４１】
また、金属板の厚さは、特に限定されないが、０．１ｍｍ以上３ｍｍ以下程度であるのが好ましく、０．３ｍｍ以上２．５ｍｍ以下程度であるのがより好ましい。
【００４２】
樹脂としては、例えば、ポリ塩化ビニルのような塩化ビニル系樹脂、ポリオレフィン系樹脂、エチレン酢酸ビニル共重合体等が挙げられ、これらのうちの１種または２種以上を組み合わせて用いることができるが、ポリ塩化ビニルであるのが好ましい。ポリ塩化ビニルは、溶剤溶着性や熱融着性に優れるため、金属板の腐食をより確実に防止することができる。
【００４３】
また、樹脂により金属板を被覆する厚さは、特に限定されないが、０．０３ｍｍ以上２ｍｍ以下程度であるのが好ましく、０．１ｍｍ以上０．７ｍｍ以下程度であるのがより好ましい。
【００４４】
防水シート２０は、図１に示すように、シート状（板状）をなし、隣接して配置された２つの配置部材５０（第１配置部材および第２配置部材）を、これら同士の間に形成された間隙５５を包含した状態で覆うものである。
【００４５】
これにより、境界部１０３が日光や雨水に直接的に晒されることが防止されて、配置部材５０および防水シート２０が日光や雨水に晒されることになるため、躯体１００の境界部１０３における防水性が確保される。
【００４６】
このような防水シート２０は、ポリ塩化ビニルのような塩化ビニル系樹脂と可塑剤とを含有する塩化ビニル系樹脂シートで構成される。このような構成の防水シート２０によれば、防水シート２０を加熱した状態で貼り合わせることで、２つの配置部材５０を、間隙５５を跨いだ状態で防水シート２０により覆うことができる。
【００４７】
また、防水シート２０の厚さは、特に限定されないが、例えば、０．１ｍｍ以上５ｍｍ以下程度であるのが好ましく、０．３ｍｍ以上２ｍｍ以下程度であるのがより好ましい。これにより、配置部材５０とともに床部１０１と壁部１０２とを、防水シート２０により確実に覆うことができる。
【００４８】
さて、このような構成のシート防水構造１０では、施工後に年月を経ると、日光や、雨水に晒されることにより、防水シート２０から可塑剤が揮散する。そのため、防水シート２０の柔軟性が低下することにより、防水シート２０に防水シート２０の劣化にともなう応力が生じる。
【００４９】
ここで、特に、シート防水構造１０のような構成では、隣接する配置部材５０同士の間に間隙５５が形成され、防水シート２０が配置部材５０に接合されていないことに起因して、防水シート２０に生じた応力により、防水シート２０に、床部１０１の反対側に向かって突出する半球状をなす凸部２５（突出部）が発生し、その結果、この凸部２５周辺において、防水シート２０に亀裂が生じ、その防水性が低下してしまうと言う問題があった。
【００５０】
したがって、凸部２５周辺において、防水シート２０に亀裂が生じるのに先立って、防水シート２０に揮散した可塑剤を再度供給することができれば、防水シート２０の柔軟性を優れたものに回復させることができ、その結果、防水シート２０における応力の発生を解消して、防水シート２０において亀裂が生じるのを的確に防止または抑制することができる。
【００５１】
そこで、本発明では、図１〜図３に示すように、防水シート２０に可塑剤を供給することで、防水シート２０を保全または補修することを目的に、塩化ビニル系樹脂と可塑剤とを含有する第１塩ビ層１１および第２塩ビ層１２と、第１塩ビ層１１と第２塩ビ層１２との間に位置する樹脂層１３と、を備える積層体（移行用シート）により構成され、第１塩ビ層１１は、凸部２５に対応する凹部１５を予め備えている移行用シート１を、接合層４０を介して第１塩ビ層１１が防水シート２０に接触し、かつ、防水シート２０の凸部２５に移行用シート１の凹部１５が対応するようにして、防水シート２０に貼付する。
【００５２】
上記のようにして、移行用シート１を、接合層４０を介して防水シート２０に貼付することで、防水シート２０に凸部２５が形成されていたとしても、防水シート２０の凸部２５が形成されている領域に対して、移行用シート１を優れた密着性をもって接合層４０を介して接合させることができるため、この領域においても、防水シート２０に対して十分に可塑剤を移行させることができるため、防水シート２０の柔軟性を優れたものに回復させることができる。
【００５３】
さらに、移行用シート１では、第１塩ビ層１１と第２塩ビ層１２との間に樹脂層１３が介在している。そのため、防水シート２０への貼付の後に移行用シート１（第２塩ビ層１２）が日光や雨水に晒され、これに起因して、たとえ第２塩ビ層１２から可塑剤が揮散したとしても、第１塩ビ層１１から第２塩ビ層１２へ可塑剤が移行するのを的確に抑制または防止することができる。その結果、長期に亘って、第１塩ビ層１１から防水シート２０に可塑剤を移行させることができるため、防水シート２０における亀裂の発生を的確に抑制または防止することができる。その結果、防水シートにおける防水性の低下が的確に抑制され、耐久性が向上する。
【００５４】
＜移行用シート＞
以下、この移行用シート１について詳述する。
【００５５】
＜＜第１実施形態＞＞
図３は、図１に示す移行シート防水構造に適用された移行用シートの第１実施形態を示す図（図３（ａ）は平面図、図３（ｂ）は縦断面図）である。なお、以下の説明では、図３（ａ）中の紙面手前側を「上」、紙面奥側を「下」、図３（ｂ）中の上側を「上」、下側を「下」と言う。
【００５６】
以下では、移行用シート１が備える第１塩ビ層１１および第２塩ビ層１２を、それぞれ、単に「塩ビ層１１」および「塩ビ層１２」と言うこともある。
【００５７】
（ａ）第１塩ビ層１１
塩ビ層１１は、図３（ｂ）に示すような、塩ビ層１１と樹脂層１３と塩ビ層１２とがこの順で積層された積層体（移行用シート）において、塩化ビニル系樹脂および可塑剤を含有し、防水シート２０に形成された凸部２５に対応する凹部１５を予め備える層である。
【００５８】
この塩ビ層１１は、移行用シート１を防水シート２０に貼付した際に、接合層４０を介して、防水シート２０に接触する層であり、この層中に含まれる可塑剤を、防水シート２０に移行させることで、防水シート２０を保全または補修するためのものである。
【００５９】
塩化ビニル系樹脂としては、塩化ビニルを含む重合体、すなわちオリゴマー、プレポリマーおよびポリマーであれば特に限定されないが、例えば、塩化ビニルの単量重合体、または塩化ビニルと、酢酸ビニル、エチレン、もしくはプロピレン等との共重合体、およびこれらの２種以上の重合体の混合物等が挙げられる。これらのものを塩化ビニル系樹脂として用いることにより、塩ビ層１１に含まれる可塑剤を、接合層４０を介して、確実に防水シート２０側に移行させることができるようになる。
【００６０】
また、可塑剤としては、特に限定されないが、例えば、ＤＯＰ（ジオクチルフタレート）、ＤＢＰ（ジブチルフタレート）、ＤＩＢＰ（ジイソブチルフタレート）、ＤＨＰ（ジヘプチルフタレート）のようなフタル酸エステル系可塑剤、ＤＯＡ（ジ−２−エチルヘキシルアジペート）、ＤＩＤＡ（ジイソデシルアジペート）、ＤＯＳ（ジ−２−エチルヘキシルセバセート）のような脂肪族二塩基酸エステル系可塑剤、エチレングリコールのベンゾエート類のような芳香族カルボン酸エステル系可塑剤、およびＴＯＴＭ（トリオクチルトリメリテート）のようなトリメリット酸エステル系可塑剤等が挙げられ、これらのうちの１種または２種以上を組み合わせて用いることができる。これらのものを可塑剤として用いることで、可塑剤が塩ビ層１１から接合層４０を介して防水シート２０に移行した際に、低下した防水シート２０の柔軟性を確実に再度向上させることができる。
【００６１】
また、このような塩ビ層１１は、塩化ビニル系樹脂と可塑剤とによる均一相が形成されているものであればよいが、塩化ビニル系樹脂と可塑剤とによるゲル化物を構成していること、すなわち、ゲル状をなしていることが好ましい。これにより、塩ビ層１１を固形物として維持させることができるとともに、可塑剤を揮発させることなく高濃度に塩ビ層１１中に含有（保持）させることができる。そして、塩ビ層１１が防水シート２０に接合層４０を介して接触するように移行用シート１を貼付した際には、塩ビ層１１から防水シート２０に可塑剤をより確実に移行させることができるようになる。また、塩ビ層１１がゲル化物で構成されることで、塩ビ層１１を柔軟性に優れたものとし得ることから、凹部１５の形状が防水シート２０に形成された凸部２５の形状に対してたとえ完全に一致しなかったとしても、凸部２５に対応する位置で、塩ビ層１１の柔軟性をもって、凸部２５の形状に凹部１５（塩ビ層１１）を追従させることができる。そのため、接合層４０を介して防水シート２０に第１塩ビ層１１を優れた密着性をもって接合することができる。
【００６２】
塩ビ層１１がゲル化物で構成される場合、塩ビ層１１のＪＩＳ  Ｋ  ７２１５によるデュロメーター硬さはＨＤＡ０以上ＨＤＡ５０以下であることが好ましく、ＨＤＡ１０以上ＨＤＡ３５以下であることがより好ましい。これにより、塩ビ層１１の柔軟性をもって、接合層４０を介して防水シート２０に第１塩ビ層１１をより優れた密着性で接合することができる。
【００６３】
また、塩ビ層１１には、塩化ビニル系樹脂と可塑剤との他、充填材、安定剤、安定助剤、紫外線吸収剤、難燃剤、繊維強化剤、着色剤、滑剤等を添加するようにしてもよい。
【００６４】
充填材としては、例えば、酸化チタン、クレー、シリカ、炭酸カルシウム、硫酸バリウム等が挙げられ、これらのうちの１種または２種以上を組み合わせて用いることができる。ただし、充填材を用いないで塩ビ層１１を透明もしくは半透明にし、接合層４０を介して防水シート２０に第１塩ビ層１１を接合することが好ましい。これにより、接合層４０を介して防水シート２０に第１塩ビ層１１をより優れた密着性で接合することができる。
【００６５】
安定剤としては、例えば、グリシン亜鉛等が挙げられ、この場合の安定助剤としては、例えば、リン酸トリクレジル（ＴＣＰ）、リン酸トリキシリル（ＴＸＰ）、リン酸トリブチル（ＴＢＰ）、リン酸トリ−２−エチルヘキシル、リン酸２−エチルヘキシル・ジフェニルのような有機リン酸エステル等が挙げられる。
【００６６】
また、塩ビ層１１は、この層中における可塑剤の含有量が塩ビ層１２と比較して高くなっていることが好ましい。これにより、防水シート２０に対して、効率良く可塑剤を移行（供給）することができる。
【００６７】
このように、第１塩ビ層１１は、第２塩ビ層１２と比較して、層中に含まれる可塑剤の含有量が高くなっていることが好ましいが、具体的には、第１塩ビ層１１における可塑剤の含有量は、塩化ビニル系樹脂１００重量部に対して、２００重量部以上５００重量部以下であるのが好ましく、２５０重量部以上３００重量部以下であるのがより好ましい。含有量を前記範囲内に設定することにより、効率よく塩ビ層１１から接合層４０を介して防水シート２０に可塑剤を供給することができる。また、含有量が前記下限値未満であると、可塑剤の種類によっては、得られる塩ビ層１１に充分な柔軟性を付与することができず、凸部２５に対応する位置で、防水シート２０に対する密着性が十分に得られないおそれがある。また、含有量が前記上限値を超えると、可塑剤の種類によっては、塩ビ層１１の伸びが柔軟になり過ぎ、塩ビ層１１としての形状安定性が低下するおそれがある。
【００６８】
なお、塩ビ層１１の厚さは、凹部１５が形成されていない領域において、０．５ｍｍ以上２ｍｍ以下であることが好ましく、１ｍｍ以上２ｍｍ以下であることがより好ましい。これにより、接合層４０を介して塩ビ層１１と防水シート２０とを確実に接合することができる。
【００６９】
また、塩ビ層１１の厚さは、凹部１５が形成されている領域において、凹部１５の縁部から中心部に向かって漸減し、その中心部おいて、０．２５ｍｍ以上１ｍｍ以下であることが好ましく、０．５ｍｍ以上１ｍｍ以下であることがより好ましい。このように凹部１５の縁部から中心部に向かって塩ビ層１１の厚さが漸減することで、防水シート２０の第２塩ビ層１２側の表面において防水シート２０が突出する突出量の低減を図ることができる。したがって、防水シート２０の第２塩ビ層１２側の表面における、凹部１５に対応する位置で、防水シート２０が雨水や風に晒さらされた際に、ゴミ、砂等が堆積するのを的確に抑制することができる。
【００７０】
また、平面視における、塩ビ層１１の大きさは、移行用シート１を貼付する防水シート２０の位置によっても若干異なるが、例えば、縦０．１ｍｍ以上７００ｍｍ以下×横０．１ｍｍ以上８００ｍｍ以下であることが好ましく、縦０．１ｍｍ以上５００ｍｍ以下×横０．１ｍｍ以上５５０ｍｍ以下であることがより好ましい。これにより、亀裂が生じ易い凸部２５が発生した領域を包含して防水シート２０に接合層４０を介して移行用シート１を貼付することができることから、凸部２５が発生した防水シート２０に確実に可塑剤を供給することができる。なお、本実施形態では、後述する樹脂層１３の平面視における大きさは、この塩ビ層１１の平面視における大きさと一致する。
【００７１】
さらに、塩ビ層１１において、本実施形態では、凹部１５は、凸部２５の形状に対応して、図３に示すように、その全体形状が半球状をなしているが、その中央部における高さは、特に限定されないが、０．１ｍｍ以上５ｍｍ以下であることが好ましく、０．５ｍｍ以上４ｍｍ以下であることがより好ましい。
【００７２】
また、平面視における、凹部１５の大きさは、例えば、その直径φが０．１ｍｍ以上３０ｍｍ以下であることが好ましく、０．５ｍｍ以上２５ｍｍ以下であることがより好ましい。
【００７３】
凹部１５の大きさを上記のように設定することで、凸部２５の形状に凹部１５（塩ビ層１１）を追従させることができる。そのため、接合層４０を介して防水シート２０に第１塩ビ層１１を優れた密着性をもって接合することができる。
【００７４】
（ｂ）第２塩ビ層１２
塩ビ層１２は、塩ビ層１１と同様に、塩化ビニル系樹脂および可塑剤を含有する層であり、移行用シート１を防水シート２０に貼付した際に、防水シート２０に接触する塩ビ層１１と樹脂層１３を介して反対側に位置して移行シート防水構造５００の最外層として日光や雨水に晒されることで、樹脂層１３および塩ビ層１１を保護するためのものである。
【００７５】
かかる構成の塩ビ層１２における塩化ビニル系樹脂としては、前記塩ビ層１１で説明したのと同様のものを用いることができる。
【００７６】
また、可塑剤としては、前記塩ビ層１１で説明したのと同様のものを用いることができる。
【００７７】
さらに、このような塩ビ層１２は、塩ビ層１１と同様に、塩化ビニル系樹脂と可塑剤とによる均一相が形成されているものであればよいが、塩化ビニル系樹脂と可塑剤とによるシート状（押し出しシート物）であるのが好ましい。これにより、塩ビ層１２を固形物として維持させることができるとともに、可塑剤の揮発を抑制した状態で塩ビ層１２中に含有（保持）させることができる。
【００７８】
また、塩ビ層１２には、塩ビ層１１と同様に、塩化ビニル系樹脂と可塑剤との他、充填材、安定剤、安定助剤、紫外線吸収剤、難燃剤、着色剤、滑剤等を添加するようにしてもよい。
【００７９】
なお、充填材および安定剤としては、前記塩ビ層１１で説明したのと同様のものを用いることができる。
【００８０】
また、塩ビ層１２は、層中における可塑剤の含有量が塩ビ層１１と比較して低くなっていることが好ましい。これにより、塩ビ層１２を、塩ビ層１１と比較して、その硬度を高くできることから、塩ビ層１２を、防水シート２０としての形状安定性を向上させるための層として機能させることができる。
【００８１】
この場合、第２塩ビ層１２は、第１塩ビ層１１と比較して、層中に含まれる可塑剤の含有量が低くなっていればよいが、第２塩ビ層１２における可塑剤の含有量は、具体的には、塩化ビニル系樹脂１００重量部に対して、２０重量部以上８０重量部以下であるのが好ましく、２０重量部以上５０重量部以下であるのがより好ましい。含有量を前記範囲内に設定することにより、塩ビ層１２としての硬度を適切な大きさのものとすることができ、防水シート２０としての形状安定性が優れたものとなる。
【００８２】
さらに、第１塩ビ層１１において、可塑剤が塩化ビニル系樹脂１００重量部に対してＡ重量部含まれ、第２塩ビ層１２において、可塑剤が塩化ビニル系樹脂１００重量部に対してＢ重量部含まれるとしたとき、Ａ／Ｂが１以上３０以下となる関係を満足するのが好ましく、３以上２５以下となる関係を満足するのがより好ましい。Ａ／Ｂの大きさを、前記関係を満足するように設定することにより、まず、塩ビ層１１から防水シート２０に対して、より効率良く可塑剤を供給することができるようになる。また、塩ビ層１２としての硬度がより適切な大きさのものとなることから、防水シート２０としての形状安定性がより優れたものとなる。
【００８３】
また、塩ビ層１２は、塩ビ層１１と同様に、ゲル化物を構成していてもよい。これにより、塩ビ層１２を柔軟性に優れたものとし得ることから、塩ビ層１２をも、凸部２５の形状に対した凹部を予め備えるものと比較的容易にすることができる。
【００８４】
なお、塩ビ層１２の厚さは、０．１ｍｍ以上２ｍｍ以下であることが好ましく、０．４ｍｍ以上１．５ｍｍ以下であることがより好ましく、０．５ｍｍ以上０．６ｍｍ以下がさらに好ましい。これにより、塩ビ層１２としての機能を確実に発揮させることができる。
【００８５】
また、平面視における、塩ビ層１２の大きさは、移行用シート１を貼付する防水シート２０の位置によっても若干異なるが、本実施形態では、図３に示すように、塩ビ層１１と比較して大きくなっている。これにより、移行用シート１を、接合層４０を介して防水シート２０に貼付した際に、第１塩ビ層１１の側面が露出することなく、第１塩ビ層１１を第２塩ビ層１２で取り囲んだ状態で、移行用シート１を防水シート２０に貼付することができる。そのため、第１塩ビ層１１の側面から可塑剤が漏出するのを、的確に抑制または防止することができる。
【００８６】
この場合、塩ビ層１２は、具体的には、平面視において、例えば、縦０．２ｍｍ以上７５０ｍｍ以下×横０．２ｍｍ以上８５０ｍｍ以下であることが好ましく、縦０．２ｍｍ以上５５０ｍｍ以下×横０．２ｍｍ以上６００ｍｍ以下であることがより好ましい。これにより、前記効果を確実に発揮させることができる。
【００８７】
（ｃ）樹脂層１３
樹脂層１３は、図３（ｂ）に示すような、塩ビ層１１と樹脂層１３と塩ビ層１２とがこの順で積層された積層体（移行用シート）において、塩化ビニル系樹脂とは異なる樹脂材料を主材料として構成される層である。
【００８８】
この樹脂層１３は、移行用シート１を、接合層４０を介して防水シート２０に貼付した際に、防水シート２０に接合層４０を介して接触する塩ビ層１１と、日光や雨水に晒される塩ビ層１２との間に介在する層であり、塩ビ層１１中に含まれる可塑剤が、塩ビ層１２側に移行してしまうのを抑制または防止するバリア層として機能するものである。
【００８９】
このようなバリア層として機能する樹脂層１３を第１塩ビ層１１と第２塩ビ層１２との間に設けることにより、移行用シート１（第２塩ビ層１２）が日光や雨水に晒され、これに起因して、たとえ第２塩ビ層１２から可塑剤が揮散したとしても、第１塩ビ層１１から第２塩ビ層１２へ可塑剤が移行するのを的確に抑制または防止することができる。その結果、長期に亘って、第１塩ビ層１１から防水シート２０に可塑剤を移行させることができるため、防水シート２０における亀裂の発生を的確に抑制または防止することができる。
【００９０】
また、この樹脂層１３は、前記樹脂材料で構成されることにより、優れた柔軟性が付与されているものである。そのため、例えば、前述したような、凸部２５が形成された防水シート２０に、移行用シート１を貼付する際に、移行用シート１は、凹部１５において、防水シート２０の凸部２５の形状に対応して、屈曲させた状態で貼付されるが、この際の移行用シート１が備える樹脂層１３の形状追従性を、例えば、樹脂層１３に代えてアルミニウム等の金属材料で構成される金属層を用いた場合と比較して、向上させることができる。
【００９１】
この樹脂層１３の主材料として構成する、塩化ビニル系樹脂とは異なる樹脂材料としては、特に限定されないが、例えば、フェノール系樹脂、ポリエステル系樹脂、エポキシ系樹脂、シアネート系樹脂、ポリイミド系樹脂、フッ素系樹脂等が挙げられ、これらのうちの１種または２種以上を組み合わせたものを主材料として用いることができる。これらの中でも、特に、ポリエステル系樹脂およびフッ素系樹脂のうちの少なくとも１種であることが好ましい。これにより、前述した樹脂層１３としての機能を確実に発揮させることができる。
【００９２】
このような樹脂材料としては、その溶解パラメーターが８（ｃａｌ／ｃｍ3）1/2以下または１０．５（ｃａｌ／ｃｍ3）1/2以上であり、かつ、その密度が０．９５ｇ／ｃｍ3以上であるものが好ましい。樹脂層１３における可塑剤の移行性を考慮して、樹脂材料の溶解度パラメーターおよび密度を前記の通り設定することで、樹脂層１３を介して第１塩ビ層１１から第２塩ビ層１２へ可塑剤が移行するのをより的確に抑制または防止することができる。
【００９３】
なお、樹脂層１３は、第１塩ビ層１１から第２塩ビ層１２へ可塑剤が移行するのを的確に抑制または防止するバリア層として機能すればよく、第１塩ビ層１１から第２塩ビ層１２への可塑剤の移行が完全に防止されたもの、または、可塑剤の移行が若干許容されるもののいずれであってもよいが、若干許容されるものであるのが好ましい。これにより、移行用シート１（第２塩ビ層１２）が日光や雨水に晒され、これに起因して、たとえ第２塩ビ層１２から可塑剤が揮散したとしても、第１塩ビ層１１から若干量の可塑剤を第２塩ビ層１２に供給することができるため、移行用シート１（第２塩ビ層１２）における亀裂の発生を的確に抑制または防止することができる。
【００９４】
この場合、樹脂層１３の厚さは、樹脂層１３に含まれる樹脂材料の種類によっても若干異なるが、５μｍ以上５０μｍ以下であることが好ましく、１０μｍ以上４０μｍ以下であることがより好ましい。これにより、第１塩ビ層１１から第２塩ビ層１２へ可塑剤が移行するのを的確に抑制するバリア層としての機能を樹脂層１３が発揮して、第１塩ビ層１１から若干量の可塑剤を第２塩ビ層１２に供給されることとなるため、移行用シート１（第２塩ビ層１２）における亀裂の発生を的確に抑制または防止することができる。
【００９５】
また、本実施形態では、樹脂層１３は、その平面視形状が塩ビ層１１より大きくなっており、かつ、塩ビ層１２と比較して小さくなっている。これにより、移行用シート１を、接合層４０を介して防水シート２０に貼付した際に、樹脂層１３が接合層４０を介して防水シート２０に接触することなく、移行用シート１を防水シート２０に貼付することができる。そのため、移行用シート１を、接合層４０を介して防水シート２０に優れた接着性をもって貼付することができる。また、樹脂層１３は、その平面視形状が塩ビ層１１の平面視形状より大きくなっていることにより、塩ビ層１１から塩ビ層１２への可塑剤移行防止を防ぐことができる。なお、樹脂層１３は、その平面視形状が塩ビ層１１の平面視形状とほぼ一致していてもよい。
【００９６】
＜接合層４０＞
上記のような移行用シート１が、図２に示すように、移行シート防水構造５００において、接合層４０を介して、防水シート２０に貼付（接合）されている。
【００９７】
この接合層４０は、移行用シート１を防水シート２０に接合する接着性を有し、かつ塩ビ層１１から防水シート２０への可塑剤の移行性を有するものであれば、特に限定されないが、主として塩化ビニル系樹脂で構成されることが好ましい。これにより、塩ビ層１１から防水シート２０への可塑剤の移行を、円滑に行うことができる。そのため、塩ビ層１１と防水シート２０との間に接合層４０が介在していたとしても、塩ビ層１１から可塑剤を円滑に防水シート２０に移行させて、防水シート２０の柔軟性を優れたものに回復させることができる。
【００９８】
かかる構成の接合層４０は、例えば、塩化ビニル系樹脂と、溶媒とを含むシーリング溶液を用いて形成することができる。具体的には、前記シーリング溶液を、防水シート２０と移行用シート１との間に介在させた状態で、防水シート２０と移行用シート１とを溶着させることで、防水シート２０と移行用シート１とを接合する接合層４０を形成することができる。
【００９９】
塩化ビニル系樹脂としては、前述した塩ビ層１１で説明したのと、同様のものを用いることができる。
【０１００】
また、溶剤としては、例えば、テトラヒドロフラン（ＴＨＦ）、キシレン、トルエンおよびイソプロピルアルコール等が挙げられ、これらのうちの１種または２種以上を組み合わせて用いることができる。
【０１０１】
なお、上記のようなシーリング溶液を用いた接合層４０の形成による防水シート２０への移行用シート１の接合（貼り付け）の後には、移行用シート１の周辺部（縁部）には、防水シート２０に跨るように、各種接着剤を用いて樹脂シーリングを施すことが好ましい。これにより、移行用シート１の防水シート２０からの脱落を確実に防止することができる。
【０１０２】
以上のようにして、移行シート防水構造５００において、接合層４０を介して、移行用シート１が防水シート２０に貼付（接合）され、これにより、シート防水構造１０の保全または補修がなされるが、このシート防水構造１０（防水シート２０）に対する接合層４０を介した移行用シート１の貼付に用いられる、前記シーリング溶液と移行用シート１とにより、本発明の移行用キットが構成される。
【０１０３】
＜第２実施形態＞
次に、本発明の移行用キットが備える移行用シートの第２実施形態について説明する。
【０１０４】
図４は、図１に示す移行シート防水構造に適用された移行用シートの第２実施形態を示す図（図４（ａ）は平面図、図４（ｂ）は縦断面図）である。なお、以下の説明では、図４（ａ）中の紙面手前側を「上」、紙面奥側を「下」、紙面左側を「左」、紙面右側を「右」、紙面下側を「前」、紙面上側を「後」、図４（ｂ）中の紙面上側を「上」、紙面下側を「下」、紙面左側を「左」、紙面右側を「右」、紙面手前側を「前」、紙面奥側を「後」と言う。
【０１０５】
以下、第２実施形態の移行用シート１について、前記第１実施形態の移行用シート１との相違点を中心に説明し、同様の事項については、その説明を省略する。
【０１０６】
図４に示す移行用シート１は、第１塩ビ層１１が備える凹部１５の形状が異なること以外は、図３に示す移行用シート１と同様である。
【０１０７】
すなわち、本実施形態の移行用シート１において、第１塩ビ層１１の凹部１５は、図４に示すように、左右方向における縦断面が半球状をなし、前後方向における縦断面が長方形状をなす、すなわち、全体形状がかまぼこ状をなす凹条を形成している。
【０１０８】
このように、凹部１５を、かまぼこ状をなすものとすることで、半球状ばかりでなく、各種形状をなす凸部２５を、この凹部１５で包含した状態で、接合層４０を介して移行用シート１により、防水シート２０を貼付することができる。そして、この貼付の後に、移行用シート１を、防水シート２０側に押し込んで、第１塩ビ層１１を凸部２５の形状に対応して変形させることにより、凸部２５が形成された防水シート２０に対して第１塩ビ層１１（移行用シート１）を優れた密着性をもって接合することができる。
【０１０９】
以上のような第２実施形態の移行用シート１によっても、前記第１実施形態の移行用シート１と同様の効果が得られる。
【０１１０】
＜第３実施形態＞
次に、本発明の移行用キットが備える移行用シートの第３実施形態について説明する。
【０１１１】
図５は、図１に示す移行シート防水構造に適用された移行用シートの第３実施形態を示す図（図５（ａ）は平面図、図５（ｂ）は縦断面図）である。なお、以下の説明では、図５（ａ）中の紙面手前側を「上」、紙面奥側を「下」、紙面左側を「左」、紙面右側を「右」、紙面下側を「前」、紙面上側を「後」、図５（ｂ）中の紙面上側を「上」、紙面下側を「下」、紙面左側を「左」、紙面右側を「右」、紙面手前側を「前」、紙面奥側を「後」と言う。
【０１１２】
以下、第３実施形態の移行用シート１について、前記第１実施形態の移行用シート１との相違点を中心に説明し、同様の事項については、その説明を省略する。
【０１１３】
図５に示す移行用シート１は、積層体で構成される移行用シート１の層構成が異なること以外は、図３に示す移行用シート１と同様である。
【０１１４】
すなわち、本実施形態では、移行用シート１は、さらに、第２塩ビ層１２と樹脂層１３との間に繊維強化層１４を有している。
【０１１５】
繊維強化層１４は、樹脂繊維基材に塩化ビニル系樹脂を含浸させた後に、この塩化ビニル系樹脂を乾燥させることにより得られた層である。
【０１１６】
このような繊維強化層１４が、第２塩ビ層１２と樹脂層１３との間に介挿されることで、凹部１５の形状安定性を図ることができる。また、防水シート２０の凸部２５周辺において、防水シート２０に亀裂が生じている場合には、この凹部１５が凸部２５に対応するように、防水シート２０に対して移行用シート１が貼付されることから、形状安定性に優れた凹部１５で凸部２５を取り囲むことができる。そのため、防水シート２０に生じている亀裂が拡大してしまうのを、的確に抑制または防止することができる。
【０１１７】
樹脂繊維基材は、複数本の樹脂繊維で構成されたシート状をなすものであり、例えば、芳香族ポリアミド樹脂、ポリアミド樹脂、芳香族ポリエステル樹脂、ポリエステル樹脂、ポリイミド樹脂、フッ素樹脂等のうちの少なくとも１種を主材料とする樹脂繊維の織布または不織布等が挙げられる。
【０１１８】
また、塩化ビニル系樹脂としては、前記第１塩ビ層１１で説明したのと同様のものを用いることができる。
【０１１９】
さらに、繊維強化層１４は、これらの他に、可塑剤、充填材、安定剤、安定助剤、紫外線吸収剤、難燃剤、着色剤、滑剤等を含むものであってもよい。
【０１２０】
なお、繊維強化層１４は、本実施形態のように、第２塩ビ層１２と樹脂層１３との間に介挿される場合の他、第１塩ビ層１１と樹脂層１３との間に介挿されていてもよい。
【０１２１】
以上のような第３実施形態の移行用シート１によっても、前記第１実施形態の移行用シート１と同様の効果が得られる。
【０１２２】
以上、本発明の移行用キットおよび移行シート防水構造について説明したが、本発明は、これらに限定されるものではない。
【０１２３】
例えば、本発明の移行シート防水構造において、各構成は、同様の機能を発揮し得る任意のものと置換することができ、あるいは、任意の構成のものを付加することができる。
【０１２４】
また、本発明では、前記第１〜第３実施形態で示した任意の２以上の構成を組み合わせるようにしてもよい。
【実施例】
【０１２５】
次に、本発明の具体的実施例について説明する。
なお、本発明はこれらの実施例の記載に何ら限定されるものではない。
【０１２６】
１．移行用シートの作製
［実施例１］
まず、塩化ビニル系樹脂として、塩化ビニルの単量重合体で構成される粒子（平均粒径１μｍ）と、可塑剤として、ＤＯＰ（ジアルキルフタレート）をそれぞれ用意した。そして、塩化ビニル１００重量部に対して可塑剤５０重量部の混合比でこれらを、ミキサーを用いて２５℃で均一に混合することで樹脂組成物Ａを得るとともに、塩化ビニル１００重量部に対して可塑剤３００重量部の混合比でこれらを、ミキサーを用いて２５℃で均一に混合することで樹脂組成物Ｂを得た。
【０１２７】
次に、樹脂層として、ポリエチレンテレフタレートフィルム（厚さ３０μｍ）を用意した。
【０１２８】
次に、樹脂組成物Ａを、加熱・混練した後、ロールを用いてシート状に形成することで、加熱状態の第２塩ビ層１２を成形するとともに、樹脂組成物Ｂを、加熱・成形し、ゲル状成形物に形成し、その後、得られた成形物について、直径φ２５ｍｍ、高さ４ｍｍの半球状をなす凸部を有する金型に押し付けることで、第１塩ビ層１１を成形した。そして、これら加熱状態の第１塩ビ層１１および第２塩ビ層１２を、それぞれ、ポリエチレンテレフタレートフィルム（樹脂層）の表面および裏面に貼り合わせた状態で冷却することにより、図３に示すような実施例１の移行用シート１を得た。ここで、この移行用シート１は、第１塩ビ層１１が防水シート２０に貼り付けられることで、防水シート２０に可塑剤を移行させるために用いられる。
【０１２９】
なお、この実施例１の移行用シート１における第１塩ビ層１１、第２塩ビ層１２および樹脂層１３の平面視での大きさは、それぞれ、第１塩ビ層１１および樹脂層１３が縦５０ｍｍ×横５０ｍｍ、第２塩ビ層１２が縦１００ｍｍ×横１００ｍｍであった。また、第１塩ビ層１１、第２塩ビ層１２および樹脂層１３の厚さは、それぞれ、０．５ｍｍ、８０μｍおよび１．０ｍｍであった。さらに、第１塩ビ層１１に形成された凹部１５の大きさは直径φ２５ｍｍ、高さ４ｍｍであった。また、第１塩ビ層１１のＪＩＳ  ７２１５によるデュロメーター硬さは、ＨＤＡ３０であった。
【０１３０】
［実施例２］
塩化ビニル１００重量部に対して可塑剤２５０重量部の混合比でこれらを、ミキサーを用いて２５℃で均一に混合することで樹脂組成物Ｂを得たこと以外は、前記実施例１と同様にして図３に示すような実施例２の移行用シート１を作製した。なお、実施例２の移行用シート１における第１塩ビ層１１のＪＩＳ  Ｋ  ７２１５によるデュロメーター硬さは、ＨＤＡ４０であった。
【０１３１】
［実施例３］
塩化ビニル１００重量部に対して可塑剤２００重量部の混合比でこれらを、ミキサーを用いて２５℃で均一に混合することで樹脂組成物Ｂを得たこと以外は、前記実施例１と同様にして図３に示すような実施例３の移行用シート１を作製した。なお、実施例３の移行用シート１における第１塩ビ層１１のＪＩＳ  Ｋ  ７２１５によるデュロメーター硬さは、ＨＤＡ５０であった。
【０１３２】
［実施例４］
塩化ビニル１００重量部に対して可塑剤３５０重量部の混合比でこれらを、ミキサーを用いて２５℃で均一に混合することで樹脂組成物Ｂを得たこと以外は、前記実施例１と同様にして図３に示すような実施例４の移行用シート１を作製した。なお、実施例３の移行用シート１における第１塩ビ層１１のＪＩＳ  Ｋ  ７２１５によるデュロメーター硬さは、ＨＤＡ２０であった。
【０１３３】
［比較例１］
凸部を備える金型を用いた第１塩ビ層１１に対する凹部１５の形成を省略したこと以外は前記実施例１と同様にして図３に示すような比較例１の移行用シート１を作製した。
【０１３４】
２．移行用シートの防水シートへの貼付
次に、各実施例および比較例の補修用シートを、それぞれ、凸部２５を備える防水シート２０に対して貼付した。
【０１３５】
より詳しくは、直径φ２３ｍｍ、高さ３ｍｍの半球状をなす凸部２５を有する防水シート２０を備える図１に示すようなシート防水構造１０を用意し、このシート防水構造１０における、防水シート２０に対して、凸部２５に凹部１５が対応するようにして、各実施例および比較例の移行用シート１を貼付することで、移行シート防水構造５００を得た。貼り付けについては、第１塩ビ層１１側を防水シート２０に貼り付けた。
【０１３６】
なお、防水シート２０としては、塩化ビニル系樹脂１００重量部に対して可塑剤が５０重量部含まれるものを用いた。また、防水シート２０に対する凸部２５の形成は、防水シート２０に対してブチルテープを貼り付けた後、８０℃のオーブンで３日間処理して可塑剤を抽出することにより、可塑剤残存率を８５％とすることで実施した。
【０１３７】
３．評価
各実施例および比較例の移行用シート１または、各実施例および比較例の移行用シート１が貼付された防水シート２０について、以下の方法を用いて評価した。
【０１３８】
（１）可塑剤移行性
各実施例および比較例の移行用シート１が貼付された防水シート２０について、それぞれ、以下のようにして、防水シート２０に対する可塑剤の移行性について観察することで、移行用シート１の防水シート２０に対する密着性を評価した。
【０１３９】
シート防水構造１０が備える防水シート２０に実施例１の移行用シート１を貼り付けた後に、防水シート２０の可塑剤残存率が７０％時において、４０℃のオーブンで移行シート防水構造５００を、２０日間処理した結果、防水シート２０の凸部２５における可塑剤残存率は９５％となり、防水シートの柔軟性は回復した。実施例２〜４の移行用シート１を用いた場合でも、防水シート２０の可塑剤残存率が、実施例２では９０％、実施例３では８０％、実施例４では１００％であり、防水シート２０の柔軟性が回復していることから、凹部１５において、防水シート２０（凸部２５）に対して各実施例の移行用シート１が優れた密着性をもって接合しているものと推察された。
【０１４０】
これに対して、シート防水構造１０が備える防水シート２０に比較例１の移行用シート１を貼り付けた後に、４０℃のオーブンで移行シート防水構造５００を、２０日間処理した場合では、防水シート２０の凸部２５における可塑剤残存率は７５％となり、防水シートの柔軟性は回復しておらず、凹部１５において、防水シート２０（凸部２５）に対して比較例１の移行用シート１が十分に接合しているとは考えられない結果が得られた。
【０１４１】
以上のような処理がなされた各実施例および比較例の移行用シート１が貼付された防水シート２０の防水シート中における可塑剤の含有量は、ジエチルエーテルによるソックレイ抽出法を用いて測定した。防水シート２０の可塑剤残存率は以下の式で算出した。なお、可塑剤移行後の防水シート２０の可塑剤量の測定は、移行用シート１を除いた防水シート２０を用いて測定した。
可塑剤残存率（％）＝（定量した可塑剤量）／（初期の可塑剤量）×１００
【符号の説明】
【０１４２】
１          移行用シート
１０        シート防水構造
１１        第１塩ビ層
１２        第２塩ビ層
１３        樹脂層
１４        繊維強化層
１５        凹部
２０        防水シート
２５        凸部
４０        接合層
５０        配置部材
５１        底部
５２        立ち上がり面
５５        間隙
１００      躯体
１０１      床部
１０２      壁部
１０３      境界部
５００      移行シート防水構造
【図１】
2020112017.tif 000003
【図２】
2020112017.tif 000004
【図３】
2020112017.tif 000005
【図４】
2020112017.tif 000006
【図５】
2020112017.tif 000007